(57)【特許請求の範囲】
【請求項１】
圧力が５．０ＭＰａ以上で、温度が１４０℃より高く２００℃よりも低いガス雰囲気中で、かつそのガス雰囲気中の酸素濃度を４０ｇ／Ｌ以上にして、そのガス雰囲気中に含まれる酸素を用いて炭素−炭素結合からなる骨格を有する架橋ポリオレフィン又は架橋エチレン共重合体を酸化処理することを特徴とする炭素−炭素結合からなる骨格を有する架橋ポリマーの処理方法。
【請求項２】
圧力が５．０ＭＰａ以上で、温度が１４０℃以下のガス雰囲気中で、かつそのガス雰囲気中の酸素濃度を４ｇ／Ｌ以上にして、そのガス雰囲気中に含まれる酸素を用いて炭素−炭素結合からなる骨格を有する架橋ポリオレフィン又は架橋エチレン共重合体を酸化する際に、上記ガス雰囲気中にアルデヒド又はアルコールからなる分解促進剤を加えて架橋ポリマーを処理することを特徴とする炭素−炭素結合からなる骨格を有する架橋ポリマーの処理方法。
【請求項３】
炭素−炭素結合からなる骨格を有する架橋ポリオレフィン又は架橋エチレン共重合体の炭素−炭素結合の分岐点を優先的に酸化反応させて、炭素−炭素間結合を切断する請求項１又は２に記載の炭素−炭素結合からなる骨格を有する架橋ポリマーの処理方法。
【請求項４】
炭素−炭素結合からなる骨格を有する架橋ポリオレフィン又は架橋エチレン共重合体の３級、４級炭素を優先的に酸化反応させる請求項１又は２に記載の炭素−炭素結合からなる骨格を有する架橋ポリマーの処理方法。
【請求項５】
前記架橋ポリオレフィン又は架橋エチレン共重合体が、パーオキサイド架橋、電子線架橋、シラン水架橋によって架橋した架橋ポリマーである請求項１に記載の炭素−炭素結合からなる骨格を有する架橋ポリマーの処理方法。
【請求項６】
反応時間が３時間以下である請求項１〜５いずれかに記載の炭素−炭素結合からなる骨格を有する架橋ポリマーの処理方法。
【請求項７】
請求項１〜６のいずれかに記載の炭素−炭素結合からなる骨格を有する架橋ポリマーの処理方法により生成され、炭化水素の一部にカルボキシル基を有することを特徴とする生成物。
【発明の詳細な説明】
【技術分野】
【０００１】
本発明は、炭素−炭素結合からなる骨格を有する架橋ポリマーの処理方法及び該処理方法により得られた生成物に関するものである。
【背景技術】
【０００２】
ガソリンや灯油をはじめとする燃料は良質なものを得ようとした場合、分子量や分岐構造などの精密な制御が必要である。しかし、これらの主要成分である炭化水素化合物は、主に炭素−炭素単結合からなっており、ある特定の部分だけを切断したり酸化して高機能化することは困難である。
【０００３】
一方、燃料より分子量が大きいポリマーについても、分子量や構造が特性に強く影響するので、その構造制御は非常に重要である。また、制御された条件で酸化させることにより極性基をポリマー骨格に反応性の官能基を導入できれば、接着性や濡れ性など機能を付与できるにも関わらず、酸化反応を制御することは非常に難しい。
【０００４】
上記のような問題は、結合エネルギーや電子の状態が非常に近いものを区別して反応しようとしているからである。
【０００５】
一方で、制御された条件下で有機物を酸化する場合にはグリニヤール反応を用いる方法が考えられるが、この方法はハロゲンや有機金属化合物を用いるので環境問題が重要な昨今では新しい方法が求められている。
【０００６】
このようなニーズに答えるために特許文献１，２，３のように、超臨界二酸化炭素中で、廃棄ポリマーを窒素酸化物による酸化分解反応を用いる方法が提案されている。この方法は、超臨界二酸化炭素が強い酸化剤である二酸化窒素や過酸化水素の反応性を抑制できることを利用している。
【先行技術文献】
【特許文献】
【０００７】
【特許文献１】特開２００２−２１２３３４号公報
【特許文献２】特開２００８−３８００６号公報
【特許文献３】特開２００９−１９１１７４号公報
【発明の概要】
【発明が解決しようとする課題】
【０００８】
しかし、この方法では入手性が悪く高価な窒素酸化物を用いたり、酸性物質など腐食性の強い酸性物質を用いるので工業化が困難である。
【０００９】
また、二酸化窒素を用いる場合には得られた生成物が黄色く変色することが問題であった。
【００１０】
一方、過酸化水素を用いる場合には、始に二酸化窒素を収着してから過酸化水素で酸化させる必要が有り結果的に入手性が悪い二酸化窒素を利用する必要がある上に反応時間が３時間以上必要であり、かつ工程を２工程にする必要があるという点で経済的に工業化が難しいという問題があった。
【００１１】
そこで、本発明の目的は、上記課題を解決し、炭素−炭素結合からなる骨格を有する架橋ポリマーの炭素−炭素結合分岐点を優先的に切断できると共に入手が容易で安価な物質で炭素−炭素結合からなる骨格を有する架橋ポリマーを処理できる炭素−炭素結合からなる骨格を有する架橋ポリマーの処理方法及び該処理方法により得られた生成物を提供することにある。
【課題を解決するための手段】
【００１２】
上記目的を達成するために、第一に、本発明は、圧力が５．０ＭＰａ以上で、温度が１４０℃より高く２００℃よりも低いガス雰囲気中で、かつそのガス雰囲気中の酸素濃度を４０ｇ／Ｌ以上にして、そのガス雰囲気中に含まれる酸素を用いて炭素−炭素結合からなる骨格を有する架橋ポリオレフィン又は架橋エチレン共重合体を酸化処理する炭素−炭素結合からなる骨格を有する架橋ポリマーの処理方法である。
【００１４】
第二に、本発明は、圧力が５．０ＭＰａ以上で、温度が１４０℃以下のガス雰囲気中で、かつそのガス雰囲気中の酸素濃度を４ｇ／Ｌ以上にして、そのガス雰囲気中に含まれる酸素を用いて炭素−炭素結合からなる骨格を有する架橋ポリオレフィン又は架橋エチレン共重合体を酸化する際に、上記ガス雰囲気中にアルデヒド又はアルコールからなる分解促進剤を加えて架橋ポリマーを処理することを特徴とする炭素−炭素結合からなる骨格を有する架橋ポリマーの処理方法である。
【００１５】
上記本発明において、炭素−炭素結合からなる骨格を有する架橋ポリマーの炭素−炭素結合の分岐点を優先的に酸化反応させて、炭素−炭素間結合を切断してもよい。
【００１６】
上記本発明において、炭素−炭素結合からなる骨格を有する架橋ポリマーの３級、４級炭素を優先的に酸化反応させてもよい。
【００１８】
上記発明において、前記架橋ポリマーが、パーオキサイド架橋、電子線架橋、シラン水架橋によって架橋したポリマーであってもよい。
【００１９】
上記発明において、反応時間が３時間以下であってもよい。
【００２０】
第三に、本発明は、炭素−炭素結合からなる骨格を有する架橋ポリマーの処理方法により生成され、炭化水素の一部にカルボキシル基を有することを特徴とする生成物である。
【発明の効果】
【００２１】
本発明によれば、入手性が悪く高価な窒素酸化物を用いたり、あるいは腐食性の強い酸性物質を用いずに、酸化反応を用いて炭素−炭素結合からなる骨格を有する架橋ポリマーを機能化することが可能となる。また、安価で取り扱いやすい酸素を用いるので、容易に工業化が可能となるという優れた効果を発揮するものである。
【図面の簡単な説明】
【００２２】
【図１】本発明の実施例１で得られた生成物のＦＴＩＲスペクトルを示す図である。
【発明を実施するための形態】
【００２３】
以下、本発明の好適な一実施の形態を詳述する。
【００２４】
本発明は、炭素−炭素結合からなる骨格を有する架橋ポリマー（架橋ポリオレフィン又は架橋エチレン共重合体）を反応容器内に収容し、所定の温度圧力条件に保持して酸素と炭素−炭素結合からなる骨格を有する架橋ポリマーを反応させて炭素−炭素結合分岐点を優先的に酸化して炭素−炭素結合を切断することによって、成形条件で変色や発泡、ゲル化が起きず、かつ反応容器が腐食しにくく、入手が容易で安価な物質で、炭素−炭素結合からなる骨格を有する架橋ポリマーを処理物とするものであり、例えば架橋ポリマーのような廃棄ポリマーを熱可塑化することにより、マテリアルリサイクルを実現することができるものである。
【００２５】
すなわち、本発明は、炭素−炭素結合からなる骨格を有する架橋ポリマー（架橋ポリオレフィン又は架橋エチレン共重合体）を反応容器に入れ、反応容器内において、酸素を含むガスを所定の温度圧力条件とすることで、酸素を炭素−炭素結合からなる骨格を有する架橋ポリマーに浸透させるとともに反応させるものである。
【００２６】
反応においては、酸素に加えて不活性ガスを用いるのが好ましい。不活性ガスとしては二酸化炭素や窒素が考えられる。特に二酸化炭素はラジカルケージ効果によってラジカル反応を制御することが期待できるので反応温度をプロセスに合わせて最適化する際には有効であると予想される。
【００２７】
まず、反応容器（加圧容器）に炭素−炭素結合からなる骨格を有する架橋ポリマーを入れ、ここに酸素および液化二酸化炭素を一定量加えて密封し、所定の温度圧力条件まで加熱し反応させ、反応容器内のガスを排出したのち生成物を取出す。このとき、圧力は、はじめに加える酸素と二酸化炭素の量でコントロールすることができる。
【００２８】
このときの条件は、温度は１４０℃より高く２００℃よりも低く、圧力は６ＭＰａ以上の条件が必要となる。温度が１４０℃以下の場合、酸化反応が進まず、２００℃以上では反応が進み過ぎて主鎖や側鎖に関わらずランダムに分解反応が起きてしまい、炭素−炭素結合の分岐点や３級炭素を優先的に酸化することができない。
【００２９】
ただし、温度が１４０℃以下の場合でも、後述する分解促進剤を添加することにより、酸化反応を行うことが可能である。この場合、分解促進剤を用いたとしても、温度が１００℃を超えないと酸化反応が遅いので、温度は１００℃を超えることが好ましい。
【００３０】
また、圧力が５ＭＰａより低い場合は酸化反応が遅い。圧力は、装置の設計など実用性を考えると４０ＭＰａ以下が好ましい。
【００３１】
酸素は、過酸化水素や二酸化窒素に比べて反応速度が速い。よって反応時間は１０分以上、３時間以下とするのが好ましい。酸素の反応速度が過酸化水素や二酸化窒素に比べて速いのは、酸素は極性が低く、極性の低い炭化水素化合物や架橋ポリマーの中に浸透しやすいためであると考えられる。
【００３２】
一方、本発明の反応工程の前に、炭素−炭素結合からなる骨格を有する架橋ポリマーを反応容器に入れ、その反応容器内に、分解促進剤と二酸化炭素を加えて、反応容器内を二酸化炭素の超臨界圧以下に保持して架橋ポリマーに分解促進剤を収着（吸収・吸着）させる工程を行い、しかる後、酸素と二酸化炭素を本発明の所定の温度圧力条件に保持して酸素と架橋ポリマーを反応させて炭素−炭素結合分岐点（特に橋かけ構造を持つ場合にはその部分）を優先的に酸化して炭素−炭素結合を切断するようにしてもよい。このとき収着とは、分解促進剤が架橋ポリマーに溶解或いは含浸して架橋ポリマーに保持させることを言う。
【００３３】
本発明の炭素−炭素結合からなる骨格を有する架橋ポリマーは、連続した炭素−炭素結合をその化学構造の少なくとも一部に持つ物質であり、特に炭素−炭素結合分岐点が、パーオキサイド架橋、電子線架橋、シラン水架橋によって架橋結合した化学構造をもつポリオレフィンやエチレン共重合体、またはビチューメンやアスファルトなど天然の３次元的な架橋構造を持つポリマーなどが挙げられる。
【００３４】
連続した炭素−炭素結合を持つポリマーとは、ポリエチレンを代表とするポリマーで、炭素−炭素結合の分岐点とは、例えばポリエチレンの側鎖と主鎮の分岐点や、架橋結合の部分をいう。
【００３５】
一般に炭化水素の炭素−炭素結合の一方の炭素の置換度（すなわち１級、２級、３級、４級炭素）の違いのみによって、３級あるいは４級の炭素との結合から優先的に酸化開裂させることは困難である。
【００３６】
特に酸素による酸化反応は、酸化の度合いをコントロールすることは非常に困難であり、また一般的な空気中の酸素による酸化反応で知られるように酸化の際に変色を伴うとともに、わずかな条件の違いで燃焼にいたる。
【００３７】
しかし、本発明では、適切な温度圧力条件の下で、好ましくは不活性ガスの一例として挙げられる炭酸ガス中に酸素ラジカルを分散させることによって、酸素ラジカルの反応性を精密に調整することが可能となり、その結果として３級あるいは４級の炭素の結合から優先的に反応させて炭素−炭素結合を切断することができる。
【００３８】
これは、３級の炭素ラジカルが１級や２級の炭素ラジカルよりもわずかに安定であり、その結合エネルギーの差を利用するための反応性のコントロールが適切な温度圧力条件の下で、好ましくは不活性ガスの一例である二酸化炭素によって可能になることを発見し、利用しているために実現できたと考えられる。
【００３９】
このような反応は、特にパーオキサイド架橋や電子線架橋によって架橋され、架橋構造に炭素−炭素結合を持つ架橋ポリマーを熱可塑化するために利用可能であると考えられる。
【００４０】
架橋ポリマーは熱による分子運動の結果、架橋部には張力やひずみが生じ、架橋結合の炭素−炭素結合は枝分かれの炭素−炭素結合よりラジカルにより開裂されやすく、この結果、架橋部が優先的に切断されるのでポリマー主鎖の分解、すなわち劣化を最小限に抑えた炭素−炭素結合からなる骨格を有するポリマーの処理物を得ることができ、これらを再生ポリマーとしてリサイクルすることが可能になる。
【００４１】
また、本発明は、例えばビニルシランを用いてポリマーにアルコキシシランをグラフトし、その後水分の存在下でシラノール基の縮合反応によって架橋するような場合にも炭素−炭素結合の分岐点が生成するので、本発明が有効利用できると考えられる。
【００４２】
このような理由から、例えばビニルシランで架橋したものとパーオキサイド架橋がお互いに混ざった場合にも架橋を優先的に切ることが可能である。
【００４３】
不活性ガスを用いた場合、特に二酸化炭素の圧力を上げることにより、ラジカル分子の周辺に存在する二酸化炭素濃度も変化させることが可能になり、このために任意にラジカルの反応性をコントロールすることができる。
【００４４】
また、二酸化炭素は、臨界圧力７．３８ＭＰａ、臨界温度３１．１℃と、臨界点が低く、ラジカルによる化学反応が抑制できるような低温の条件（本発明の条件）でも超臨界流体として利用可能であるため、反応性が高い酸素を用いて選択的な分解反応を行う場合に有効である。
【００４５】
酸素による分解を促進させるための分解促進剤としては、アルデヒドやアルコールを挙げることができる。
【００４６】
また、本発明においては、酸素に加えて不活性ガスを用いることが好ましく、不活性ガスとしては二酸化炭素や窒素などを挙げることができる。
【００４７】
ここで、連続した炭素−炭素結合を持ったポリマーとは、例えばポリエチレン、ポリプロピレンのようなポリオレフィンや、塩素化ポリエチレン、あるいはエチレン−酢酸ビニル共重合体、エチレン−アクリル酸エチル共重合体、エチレン−プロピレンゴム、エチレン−オクテンゴムなどエチレン共重合体が挙げられる。
【００４８】
ここで、分解促進剤としてのアルデヒドやアルコールとは、例えばブチルアルデヒド、イソブチルアルデヒド、アセトアルデヒド、ピバルアルデヒド、ベンズアルデヒド、ホルムアルデヒド、メタノール、２−プロパノール、１−フェニルエタノールなどが挙げられる。
【００４９】
アルデヒドやアルコールは、酸素と反応してラジカルを発生し反応を促進するので最適な反応温度を下げることが期待でき、その結果処理に必要なエネルギーを低減できる可能性が考えられる。
【００５０】
また、反応容器内の酸素濃度は１０ｇ／Ｌ以上であることが好ましい。１０ｇ／Ｌ未満では反応が遅くなる可能性がある。好ましくは４０ｇ／Ｌ以上である。
【００５１】
また、分解促進剤を添加した際の酸素濃度は、４ｇ／Ｌ以上であることが好ましい。４ｇ／Ｌ未満では反応が遅くなる可能性がある。
【００５２】
本発明の炭素−炭素結合からなる骨格を有するポリマーの処理方法により得られた生成物は、炭化水素の一部にカルボキシル基を有する。これは、酸化反応により、炭化水素がカルボキシル基まで酸化が進んだことによる。このようなカルボキシル基を有する生成物は、接着性を有するため、接着性ポリマーなどの高機能材料として再利用することが可能である。
【実施例】
【００５３】
以下、本発明の実施例と比較例を説明する。
【００５４】
実施例１；
ゲル分率８５％の板状のパーオキサイド架橋ＰＥ試料０．５０ｇ（２ｍｍ×５ｍｍ×１ｍｍ）にパーオキサイド架橋ポリエチレンを作製した。このペレットを、５０ｍｌのステンレス製オートクレーブ（反応容器）に充填したのちに、オートクレーブ内の空気を二酸化炭素で置換し、その後、酸素と炭酸ガスを加えて表１に示す反応温度、圧力、時間でパーオキサイド架橋ポリエチレンと反応させた。反応後に反応容器を冷却し、ポリマーを回収して分子量分布、架橋度の指標となるゲル分率を測定した。
【００５５】
これらの測定条件は、次の通りである。
【００５６】
分子量分布は、ｏ−ジクロロベンゼンを溶媒として、高温ＧＰＣ（ゲルパーミエーションクロマトグラフィ）を用いて測定した。その結果、回収した生成物の数平均分子量が低下しても３００，０００以上の高分子量成分が残っているものを○、高分子量成分が残らなかったものを×とした。また、ゲルが３０％以上残ったものに関してはｏ−ジクロロベンゼンに溶けないので測定できなかったので−とした。
【００５７】
ゲル分率は、ＪＩＳ  Ｃ３００５に準拠し、反応後の試料を１１０℃のキシレンに２４時間浸潰し、残ったサンプルを真空乾燥し、初期重量との比から求めた。
【００５８】
ゲル分率としては、３０％以下を○、３０％を超えて３５％未満を△、３５％以上を×とした。
【００５９】
この実施例１で得られた生成物のフーリエ変換型赤外分光器によるＦＴＩＲスペクトルを図１に示した。
【００６０】
実施例２；
実施例２は実施例１において加える二酸化炭素の量を増加させることにより、圧力を１０ＭＰａとした例である。
【００６１】
実施例３；
実施例３は実施例２に対して温度を１７０℃に上げることにより反応時間を短縮した例である。
【００６２】
実施例４，５；
実施例４，５は実施例１において二酸化炭素を用いずに反応させた例である。
【００６３】
実施例６；
実施例６は実施例３において、不活性ガスとして二酸化炭素のかわりに窒素を用いた、すなわち圧縮空気を用いた例である。
【００６４】
比較例１；
比較例１は実施例２に対して温度を１４０℃に下げた場合の例である。
【００６５】
比較例２；
比較例２は実施例３に対して温度を１４０℃に下げた場合の例である。
【００６６】
比較例３；
比較例３は温度を２００℃に上げた場合の例である。
【００６７】
比較例４；
比較例４は、実施例１に対して二酸化炭素を用いない場合の例である。このとき、高圧容器への酸素の充填量は圧力は４ＭＰａに到達するまでの３．０ｇとした。
【００６８】
比較例５；
比較例５は、実施例１に対して二酸化炭素の代わりに窒素を使用した、すなわち圧縮空気を用いた場合の例であり、このとき、圧力は１０ＭＰａ、温度は１７０℃とした。
【００６９】
以上の実施例１〜６と比較例１〜５の実験結果を表１に示す。
【００７０】
【表１】
0005586239.tif 000002
【００７１】
表１より、実施例１は、酸素（２．８ｇ／５０ｍｌ、５６ｇ／Ｌ）を用いて架橋ポリエチレンの架橋を切断し変性したものであり、分子量は高いままに保ちながら架橋を切断できることが分かった。また、酸素と二酸化炭素のみを利用し、ＮＯ2など入手性の悪い物質を必要とせず、反応時間も１時間でゲル分率を３０％以下に下げることができた。
【００７２】
また、図１の生成物のＦＴＩＲスペクトルより、２８００〜２９００ｃｍ-1にＣ−Ｈ吸収帯があることが観察され、またカルボキシル基の吸収帯である１７０５ｃｍ-1に吸収ピークが観察され、架橋を切断すると同時にカルボキシル基が生成していることが分かる。
【００７３】
得られた生成物は、ポリオレフィンとブレンドすることによって、ポリオレフィンの塗装性や接着性を改善するために、すなわち接着性ポリマーとして利用できると期待される。
【００７４】
実施例１に対し、比較例１、２では、温度条件が１４０℃以下であり、架橋を切断することができなかった。
【００７５】
実施例２では圧力を上げる（１０ＭＰａ）ことによってさらにゲル分率を下げて架橋を完全に切断できることが分かった。
【００７６】
一方、比較例４では圧力が４ＭＰａと低いため、架橋を切断できなかった。
【００７７】
次に実施例３では、温度を１７０℃に上げた結果、より短時間でゲル分率を３０％以下に下げることができた。一方、比較例３は、温度を２００℃まであげたため、分子量が低下してしまう問題があることが分かった。また、生成物も黄色く変色していた。
【００７８】
実施例４、５のように酸素のみでも反応させることが可能である。また、実施例６のように、圧縮空気を用いることができる。
【００７９】
また比較例４は、実施例１に対して二酸化炭素を用いないで酸素（３ｇ／５０ｍｌ、６０ｇ／Ｌ）のみとした例であるが、圧力が４ＭＰａと低く、反応が十分進まないことがわかった。
【００８０】
なお、実施例には記載はないが、実施例６及び比較例４の結果から、圧力５ＭＰａにおいて、実用上問題の無い範囲であるゲル分率３５％未満を達成することは容易に類推できる。
【００８１】
また、比較例５では、実施例６と同様に圧縮空気を用い、酸素を１．２ｇ／５０ｍｌ（２４ｇ／Ｌ）にし、圧力を１０ＭＰａとした例であるが、酸素濃度が低いために反応が十分に進まないことが分かった。
【００８２】
以上より、反応容器内の雰囲気ガスの圧力は５．０ＭＰａ以上、温度は１４０℃より高く、２００℃よりも低いのがよいことがわかった。
【００８３】
次に分解促進剤を加えた実施例７〜１２と比較例６を説明する。
【００８４】
実施例７；
実施例７は実施例１の反応をより低温条件にして処理に必要なエネルギーを低下させ、かつ必要な酸素量を低減させる代わりに、ブチルアルデヒドを分解促進剤として加えた例である。
【００８５】
実施例８；
実施例８は実施例７におけるブチルアルデヒドにかわりベンズアルデヒドを加え、１４０℃で酸化した例である。
【００８６】
実施例９；
実施例９は反応をより低温条件（１００℃）にして処理した例である。
【００８７】
実施例１０；
実施例１０は実施例７におけるブチルアルデヒドにかわりアセトアルデヒドを加えた例である。
【００８８】
実施例１１；
実施例１１は実施例７におけるパーオキサイド架橋ポリエチレンにかわりシラン架橋ポリエチレンを用いた例である。
【００８９】
実施例１２；
実施例１２は実施例７における二酸化炭素にかわり窒素を用いた、すなわち圧縮空気を用いた例である。
【００９０】
比較例６；
比較例６は実施例７に対してブチルアルデヒドのかわりに蟻酸を添加剤として用いた場合の例である。
【００９１】
この実施例７〜１２と比較例６の実験結果を表２に示す。
【００９２】
【表２】
0005586239.tif 000003
【００９３】
表２より、実施例７〜１２では、酸素濃度が０．２ｇ／５０ｍｌ（４ｇ／Ｌ）と低くても、添加剤として、アルデヒド系の分解促進剤を加えることで分解反応ができることがわかった。また圧力は５．０ＭＰａ以上でよいことがわかった。さらに、実施例１１のようにパーオキサイド架橋ポリエチレン以外にシラン架橋ポリエチレンも適用できることが分かった。
【００９４】
これに対して、比較例６は、アルデヒドの替わりに酸（蟻酸）を加えたが反応温度低減の効果は確認できなかった。
【００９５】
これらの結果を、分解促進剤を用いていない比較例１と比べると分解促進剤が有効であることが分かった。
【００９６】
これは、分解促進剤としてのアルデヒドは、酸素と反応してラジカルが生成しやすいためと考えられる。
【００９７】
また表には示していないが、アルデヒドを加えて、低い酸素濃度（０．１ｇ／５０ｍｌ、２ｇ／Ｌ）による架橋の分解を試みたが架橋の分解反応が十分に進まなかったが、酸素濃度が、０．２ｇ／５０ｍｌ（４ｇ／Ｌ）以上となると反応を進めることが可能であり、よって、分解促進剤を添加した際の酸素濃度は、４ｇ／Ｌ以上であることが好ましい。
【００９８】
以上より、二酸化炭素など不活性ガスと酸素の組み合わせによる酸化反応の利用が有効であり、特に架橋の選択的な分解に使用しやすいことがわかった。
【図１】
0005586239.tif 000004